(57)【要約】【課題】表面疵が少ないブレーキディスク用マルテンサイト系ステンレス鋼に提供することを目的とする。【解決手段】質量％で、C:0.025〜0.060%、Si:0.05%〜0.80%、Mn:0.50〜1.50%、P:0.035%以下、S:0.015%以下、Cr:10.5〜14.0%、Ni:0.01〜0.20%、Cu:0.01〜0.20%、Mo:0.01〜0.20%、V:0.01〜0.10%、Al:0.050%以下、N:0.025〜0.060%、B:0.0003〜0.0012%を含有し、かつ、Ｃ+1/2N:0.040〜0.080%、式（１）で表わされる熱間圧延時の相バランス指標であるγｐが90.0〜120.0、残部がＦｅおよび不可避的不純物からなり、析出Ｂ量が0.0003%未満であることを特徴とするマルテンサイト系ステンレス鋼板。γp=420C+470N+23Ni+9Cu+7Mn-11.5Cr-11.5Si-52Al-12Mo-47Nb-7Sn-49Ti-48Zr-49V+189                                                                  ・・・式（１）（式（１）中の元素記号は各元素の含有量（質量％）をあらわす。）【選択図】なし【特許請求の範囲】
【請求項１】
質量％で、
Ｃ：０．０２５〜０．０６０％、
Ｓｉ：０．０５％〜０．８０％、
Ｍｎ：０．５０〜１．５０％、
Ｐ：０．０３５％以下、
Ｓ：０．０１５％以下、
Ｃｒ：１０．５〜１４．０％、
Ｎｉ：０．０１〜０．２０％、
Ｃｕ：０．０１〜０．２０％、
Ｍｏ：０．０１〜０．２０％、
Ｖ：０．０１〜０．１０％、
Ａｌ：０．０５０％以下、
Ｎ：０．０２５〜０．０６０％、
Ｂ：０．０００３〜０．００１２％を含有し、
かつ、Ｃ＋１／２Ｎ：０．０４０〜０．０８０％であり、
式（１）で表わされる熱間圧延時の相バランス指標であるγｐが９０．０〜１２０．０であり、残部がＦｅおよび不可避的不純物からなり、
析出Ｂ量が０．０００５％以下である
ことを特徴とするブレーキディスク用マルテンサイト系ステンレス鋼板。
γｐ＝４２０Ｃ＋４７０Ｎ＋２３Ｎｉ＋９Ｃｕ＋７Ｍｎ−１１．５Ｃｒ−１１．５Ｓｉ−５２Ａｌ−１２Ｍｏ―４７Ｎｂ−７Ｓｎ−４９Ｔｉ−４８Ｚｒ−４９Ｖ＋１８９
・・・式（１）
（式（１）中の元素記号は各元素の含有量（質量％）を表す。）
【請求項２】
さらに、質量％で、Ｔｉ：０．０３％以下、Ｎｂ：０．３０％以下の１種または２種を含有することを特徴とする請求項１に記載のブレーキディスク用マルテンサイト系ステンレス鋼板。
【請求項３】
さらに、質量％で、Ｓｎ：０．１０％以下、Ｂｉ：０．２０％以下の１種または２種を含有することを特徴とする請求項１または２に記載のブレーキディスク用マルテンサイト系ステンレス鋼板。
【請求項４】
板厚が３．０〜１１．０ｍｍの鋼板であることを特徴とする請求項１〜３のいずれか１項に記載のブレーキディスク用マルテンサイト系ステンレス鋼板。
【請求項５】
鋼板の表面疵の長さを測定し、合計した長さ量を鋼板の全面積で除した、表面疵の存在比率が０．１００／ｍ以下であることを特徴とする請求項１〜４のいずれか１項に記載のブレーキディスク用マルテンサイト系ステンレス鋼板。
【請求項６】
ブレーキディスク素材が、請求項１〜５のいずれか１項に記載のブレーキディスク用マルテンサイト系ステンレス鋼板であることを特徴とするブレーキディスク。
【請求項７】
硬度が３２〜３８ＨＲＣであることを特徴とする請求項６に記載のブレーキディスク。
【請求項８】
請求項１〜３のいずれか１項に記載の成分を有し、その平均硬さが３００ＨＶ以下であることを特徴とするマルテンサイト系ステンレス鋼スラブ。
【請求項９】
スラブ中から抽出残渣法で採取した析出Ｂ量が、０．０００５％以下であることを特徴とする請求項８に記載のマルテンサイト系ステンレス鋼スラブ。
【請求項１０】
請求項８または９に記載のマルテンサイト系ステンレス鋼スラブを使用することを特徴とする請求項１〜５のいずれか１項に記載のブレーキディスク用マルテンサイト系ステンレス鋼板の製造方法。
【発明の詳細な説明】
【技術分野】
【０００１】
本発明は、ブレーキディスク用マルテンサイト系ステンレス鋼に関し、表面疵が少なく、製造性に優れたブレーキディスク用マルテンサイト系ステンレス鋼に関するものである。
【背景技術】
【０００２】
二輪車のブレーキディスクには、耐磨耗性、耐銹性、靭性等の特性が要求される。耐磨耗性は一般に硬さが高いほど大きくなる。一方、硬さが高すぎるとブレーキディスクとパッドの間でいわゆるブレーキの鳴きが生じるため、ブレーキディスクの硬さは、３２〜３８ＨＲＣ（ロックウエル硬さＣスケール）が求められる。これらの要求特性から、二輪車のブレーキディスクにはマルテンサイト系ステンレス鋼板が用いられている。
【０００３】
従来、ステンレス鋼ＳＵＳ４２０Ｊ２を焼入れ焼戻しすることにより、所望の硬さに調整し、ブレーキディスク用鋼板としていた。しかし、この場合、焼入れと焼戻しの２つの熱処理工程を要する問題があった。これに対し、特許文献１において、ＳＵＳ４２０Ｊ２鋼の従来鋼より広い焼入れ温度範囲で、安定して所望の硬さを得ることができ、かつ、焼入れたままで使用することができる鋼組成を有するブレーキ用材料の発明が開示された。この材料は、ＳＵＳ４１０、ＳＵＳ４０３、ＳＵＳ４１０Ｓ鋼と同様に低Ｃ化し、かつ、低Ｃ化によるオーステナイト単相温度域の縮小、つまり焼入れ加熱温度域が狭くなることを、オーステナイト安定化元素であるＭｎを添加することで補っている。
【０００４】
また、特許文献２において、低Ｍｎ鋼で焼入れしたままで使用されるオートバイブレーキディスク用鋼板に関する発明が開示されている。この鋼板は、Ｍｎの含有量を低下させる代わりに、オーステナイト形成元素として同様の効果を持つ、ＮｉおよびＣｕを添加したものである。
【０００５】
近年、二輪車においても車体の軽量化が望まれており、二輪ブレーキディスクの軽量化が検討されている。この場合、課題となるのが、制動時の発熱に起因するディスク材軟化による、ディスク変形であり、これを解決するためには、ディスク材の耐熱性を向上させる必要がある。この解決策の１つとして、焼戻し軟化抵抗の向上があり、特許文献３において、Ｎｂ、Ｍｏ添加による耐熱性向上法に関する発明が開示されている。
【０００６】
特許文献４において、１０００℃を超える温度からの焼入れ処理を行うことにより、優れた耐熱性を有するディスク材に関する発明が開示されている。焼戻し軟化抵抗に優れたブレーキディスクとして、特許文献５には旧オーステナイト粒の平均粒径を８μｍ以上とするマルテンサイト組織を有するブレーキディスクが、が開示されている。特許文献６には焼入れ後の組織の面積率で７５％以上がマルテンサイト組織であり、Ｎｂを０．１０％以上０．６０％以下とするブレーキディスク用鋼板の発明が開示されている。
さらには、これらの鋼の四輪自動車用ディスクブレーキへの適用が検討されている。
【先行技術文献】
【特許文献】
【０００７】
【特許文献１】特開昭５７−１９８２４９号公報
【特許文献２】特開平８−６０３０９号公報
【特許文献３】特開２００１−２２０６５４号公報
【特許文献４】特開２００５−１３３２０４号公報
【特許文献５】特開２００６−３２２０７１号公報
【特許文献６】特開２０１１−１２３４３号公報
【発明の概要】
【発明が解決しようとする課題】
【０００８】
このような技術により、二輪車のブレーキディスク用材料として普及した低Ｃマルテンサイト系ステンレス鋼であるが、熱延鋼板の表面疵、特に幅方向端面近傍の表面疵が課題となってきている。この理由はディスクブレーキのコスト削減が大きな課題であるにもかかわらず、ディスク製造の最終工程である表面研削でも取りきれない表面疵が残った場合は、ディスク製品とならず、歩留り落ちとなるからである。
また、四輪自動車用途適用でも、この課題は同様である。
【０００９】
本発明は上記課題に鑑みてなされたものであり、表面疵が少ないブレーキディスク用マルテンサイト系ステンレス鋼に提供することを目的とする。
【課題を解決するための手段】
【００１０】
本発明者等は、低Ｃマルテンサイト系ステンレス鋼の表面疵を低減させるために、表面疵発生のメカニズムを解明するとともに鋼の成分とミクロ組織の詳細な検討を行ってきた。
【００１１】
その結果、表面疵は熱延時に発生するが、その前のスラブの段階での微小割れによる微小疵も原因の１つとなっていることがわかった。特に硬さを発現させ、耐銹性を向上させる元素としてＮを主として用いる鋼において、微小疵が顕著にみられることを明らかになった。さらに、その改善策として、焼き入れ性を向上させるために添加しているＢを精密に制御することによりスラブの微小割れが低減し、ディスク製品の表面疵が低減できることを見出した。
【００１２】
これらの知見に基づいて、ディスク製品の表面疵の低減、その他の特性、耐摩耗性、靭性、焼入れ性、焼き戻し軟化抵抗等も具備する本発明のブレーキディスク用マルテンサイト系ステンレス鋼板に到ったのである。
【００１３】
本発明の課題を解決する手段、すなわち、本発明のブレーキディスク用マルテンサイト系ステンレス鋼板は以下の通りである。
（１）質量％で、Ｃ：０．０２５〜０．０６０％、Ｓｉ：０．０５％〜０．８０％、Ｍｎ：０．５０〜１．５０％、Ｐ：０．０３５％以下、Ｓ：０．０１５％以下、Ｃｒ：１０．５〜１４．０％、Ｎｉ：０．０１〜０．２０％、Ｃｕ：０．０１〜０．２０％、Ｍｏ：０．０１〜０．２０％、Ｖ：０．０１〜０．１０％、Ａｌ：０．０５０％以下、Ｎ：０．０２５〜０．０６０％、Ｂ：０．０００３〜０．００１２％を含有し、かつ、Ｃ＋１／２Ｎ：０．０４０〜０．０８０％であり、式（１）で表わされる熱間圧延時の相バランス指標であるγｐが９０．０〜１２０．０であり、残部がＦｅおよび不可避的不純物からなり、析出Ｂ量が０．０００３％未満であることを特徴とするブレーキディスク用マルテンサイト系ステンレス鋼板。
γｐ＝４２０Ｃ＋４７０Ｎ＋２３Ｎｉ＋９Ｃｕ＋７Ｍｎ−１１．５Ｃｒ−１１．５Ｓｉ−５２Ａｌ−１２Ｍｏ―４７Ｎｂ−７Ｓｎ−４９Ｔｉ−４８Ｚｒ−４９Ｖ＋１８９
・・・式（１）
（式（１）中の元素記号は各元素の含有量（質量％）を表す。）
（２）さらに、質量％で、Ｔｉ：０．０３％以下、Ｎｂ：０．３０％以下の１種または２種を含有することを特徴とする前記（１）に記載のブレーキディスク用マルテンサイト系ステンレス鋼板。
（３）さらに、質量％で、Ｓｎ：０．１０％以下、Ｂｉ：０．２０％以下の１種または２種を含有することを特徴とする前記（１）または（２）に記載のブレーキディスク用マルテンサイト系ステンレス鋼板。
（４）板厚が３．０〜８．０ｍｍの鋼板であることを特徴とする前記（１）〜（３）のいずれか１つに記載のブレーキディスク用マルテンサイト系ステンレス鋼板。
（５）鋼板の表面疵の長さを測定し、合計した長さ量を鋼板全長で除した、表面疵の存在比率が０．１００以下であることを特徴とする前記（１）〜（４）のいずれか１つに記載のブレーキディスク用マルテンサイト系ステンレス鋼板。
（６）ブレーキディスク素材が、前記（１）〜（５）のいずれか１つに記載のマルテンサイト系ステンレス鋼板であることを特徴とするブレーキディスク。
（７）硬度が３２〜３８ＨＲＣであることを特徴とする前記（６）に記載のブレーキディスク。
（８）前記（１）〜（３）のいずれか１つに記載の成分を有し、その平均硬さが３００ＨＶ以下であることを特徴とするマルテンサイト系ステンレス鋼スラブ。
（９）スラブ中から抽出残渣法で採取した析出Ｂ量が、０．０００３％未満であることを特徴とする前記（８）に記載のマルテンサイト系ステンレス鋼スラブ。
（１０）前記（８）または（９）に記載のスラブを使用することを特徴とする（１）〜（５）のいずれか１つに記載のマルテンサイト系ステンレス鋼板の製造方法。
【発明の効果】
【００１４】
本発明のブレーキディスク用マルテンサイト系ステンレス鋼板を用いれば、製造工程での疵低減工程を省略できる、表面疵の少ない鋼板が得られ、コストも低減できる。さらには、ディスク製造の歩留りも向上する。これらの理由から産業上好ましい効果が得られることは明らかである。
【発明を実施するための形態】
【００１５】
以下、本発明の実施の形態について説明する。
＜ブレーキディスク用マルテンサイト系ステンレス鋼板の化学成分＞
まず、本発明のブレーキディスク用マルテンサイト系ステンレス鋼板（以下、単に「ステンレス鋼板」ともいう）の鋼組成を限定した理由について説明する。なお、組成についての％の表記は、特に断りのない場合は、質量％を意味する。
【００１６】
Ｃ：０．０２５〜０．０６０％
Ｃは、焼入れ後所定の硬さを得るために必須な元素であり、所定の硬度レベルになるようにＮと組み合わせて添加する。Ｃの過剰な添加を避けてＮの効果を最大限に利用するために、本発明では０．０６０％を上限とする。これを超えて添加すると硬度が硬すぎて、ブレーキの鳴き、靭性低下等の不具合を生じるからである。また、一方、０．０２５％未満では、硬さを得るためにＮを過剰に添加しなければならないことから、０．０２５％を下限とする。焼入れ硬度の安定性の点からは０．０４０％以上とすることが望ましい。
【００１７】
Ｓｉ：０．０５％〜０．８０％
Ｓｉは、溶解精錬時における脱酸のために必要であるほか、焼入れ熱処理時の酸化スケール生成を抑制するのにも有用であり、その効果は０．０５％以上で発現するため、０．０５％以上とした。但し、Ｓｉは溶銑等の原料から混入するため、過度な低下はコスト増に繋がるため、０．２０％以上にすることが望ましい。またＳｉはオーステナイト単相温度域を狭くし、焼入れ安定性を損ねるために、０．８０％以下とした。なお、オーステナイト安定化元素の添加量を低減しコストを下げるためには０．６０％以下が望ましい。
【００１８】
Ｍｎ：０．５０〜１．５０％
Ｍｎは、脱酸剤として添加される元素であるとともに、オーステナイト単相域を拡大し焼入れ性の向上に寄与する。その効果は０．５０％以上で明確に現れるため、０．５０％以上とする。安定して焼入れ性を確保するためには１．１０％以上にすることが望ましい。但し、Ｍｎは焼入れ加熱時の酸化スケールの生成を促進し、その後の研磨負荷を増加させるため、その上限を１．５０％以下とした。ＭｎＳ等の粒化物に起因する耐食性の低下も考慮すると１．３０％以下が望ましい。
【００１９】
Ｐ：０．０３５％以下
Ｐは原料である溶銑やフェロクロム等の主原料中に不純物として含まれる元素である。焼入れ後の靭性に対しては有害な元素であるため、０．０３５％以下とする。なお、好ましくは０．０３０％以下である。過度な低減は高純度原料の使用を必須にするなど、コストの増加に繋がるため好ましくは、Ｐの下限は０．０１０％である。
【００２０】
Ｓ：０．０１５％以下
Ｓは、硫化物系介在物を形成し、鋼材の一般的な耐食性（全面腐食や孔食）を劣化させる、また、熱間加工性を低下させ熱延鋼板の耳割れ感受性を高めるため、その含有量の上限は少ないほうが好ましく、０．０１５％とする。また、Ｓの含有量は少ないほど耐食性は良好となるが、低Ｓ化には脱硫負荷が増大し、製造コストが増大するので、その下限を０．００１％とするのが好ましい。なお、好ましくは０．００１〜０．００８％である。
【００２１】
Ｃｒ：１０．５〜１４．０％
Ｃｒは、本発明において、耐酸化性や耐食性確保のために必須な元素である。１０．５％未満では、これらの効果は発現せず、一方で、１４．０％超ではオーステナイト単相域が縮小し焼入れ性を損ねるため、１０．５〜１４．０％とする。なお、本発明では耐食性を向上させる効果のあるＮを多く添加するため、コスト低減からもＣｒを低減でき、焼き入れ性とのバランスを考慮すると、１１．０％〜１２．５％が望ましい。
【００２２】
Ｎｉ：０．０１〜０．２０％
Ｎｉは、フェライト系ステンレス鋼の合金原料中に不可避的不純物として混入し、一般的に０．０１〜０．１０％の範囲で含有される。また、孔食の進展抑制に有効な元素であり、その効果は０．０５％以上の添加で安定して発揮されるため下限を０．０５％とすることが好ましい。一方、多量の添加は、固溶強化による低下を招くおそれがあるため、その上限を０．２０％とする。なお、合金コストを考慮すると０．０３〜０．１５％が望ましい。
【００２３】
Ｃｕ：０．０１〜０．２０％
Ｃｕは、δフェライトを含むマルテンサイト組織の耐食性向上に有効であり、その効果は０．０１％以上で発現する。また、オーステナイト安定化元素として焼入れ性の向上のために積極的な添加が行われる場合もある。但し、過度な添加は熱間加工性の低下や、原料コストの増加に繋がるために０．２０％以下を上限とする。酸性雨による発銹などを考慮すると下限を０．０２％以上にすることが望ましい。また熱延板焼鋼板のプレス成形性も考慮すると、０．０８％以下が好ましい。
【００２４】
Ｍｏ：０．０１〜０．２０％
Ｍｏは、δフェライトを含むマルテンサイト組織の耐食性向上に有効であり、その効果は０．０１％以上で発現するため、下限を０．０１％とする。焼き入れ性の向上および焼き入れ後の耐熱性向上にも有効なため０．０２％以上が好ましい。ここで焼き入れ後の耐食性とは、焼き入れ後の加熱により焼き戻され、硬度低下が起こるが、その硬度低下の幅が小さいことを意味する。焼き戻し軟化抵抗とも言われる。ディスクブレーキは焼き入れて使用されるが、使用時のブレーキングでの抵抗発熱によりディスク材は加熱される。そのため、この特性は重要である。
Ｍｏはフェライト相の安定化元素であり、過度の添加は、オーステナイト単相温度域を狭くすることで焼入れ特性を損ねるため、その上限を０．２０％以下とする。
焼き入れ後の耐熱性の向上にはＮｂとの複合添加が望ましく、同時添加の場合は、Ｍｏ：０．０５〜０．２０%、Ｎｂ：０．０５〜０．２０％が特に好ましい範囲である。
【００２５】
Ｖ：０．０１〜０．１０％
Ｖは、フェライト系ステンレス鋼の合金原料に不可避的不純物として混入し、精錬工程における除去が困難であるため、一般的に０．０１〜０．１０％の範囲で含有される。また、微細な炭窒化物を形成し、ブレーキディスクの耐磨耗性を向上させるほか、耐食性の向上にも効果を有するため、必要に応じて、意図的な添加も行われる元素である。その効果は０．０１％以上の添加で安定して発現するため、下限を０．０１％とすることが好ましい。一方、過剰に添加すると、析出物の粗大化を招くおそれがあり、その結果、焼入れ後の靭性が低下してしまうため、上限を０．１０％とする。なお、製造コストや製造性を考慮すると、０．０３％〜０．０８％とすることが望ましい。
【００２６】
Ａｌ：０．０５０％以下
Ａｌは、脱酸元素として添加される他、耐酸化性を向上させる元素である。その効果は０．００１％以上で得られるため、下限を０．００１％以上にすることが好ましい。一方、固溶強化や大型の酸化物系介在物の形成によりブレーキディスクの靭性を損ねるため、その上限は０．０５％とする。好ましくは０．０３％以下とすることが望ましい。Ａｌは含有していなくても良い。
【００２７】
Ｎ：０．０２５〜０．０６０％
Ｎは、本発明において非常に重要な元素のひとつである。Ｃと同様に焼入れ後に所定の硬度を得るためには必須の元素であり、所定の硬度レベルになるようにＣと組み合わせて添加する。また、焼入れ加熱時にオーステナイトとフェライトの二相組織として焼入れる場合にはＣｒ炭化物の析出、すなわち鋭敏化現象が生じやすくなり耐食性が低下することがあるが、窒素はＣｒ炭化物の析出を抑制し耐食性の向上効果を示すことがある。その効果は０．０２５％以上で発現するため、下限を０．０２５％以上とする。一方、その効果は０．０６０％で飽和し、気泡系欠陥の形成による歩留まりの低下をもたらすことが危惧されるため、０．０６０％を上限とする。不動態皮膜の強化による耐食性の向上効果も考慮すると、０．０３０％以上、０．０５０％以下の範囲にすることが望ましい。
【００２８】
Ｂ：０．０００３〜０．００１２％
Ｂは、熱間加工性の向上に有効な元素であり、熱間圧延時の熱延鋼板の耳割れ防止に有効である。そのため添加することが好ましい。ところが、本発明鋼のようにＮが多く添加されている場合、熱延でエッジにへげ疵（微小な表面疵）が発生しやすいことが分かった、また、そのへげ疵がスラブコーナー部の微小疵に起因するものであることも判明した。その改善検討を行った結果、Ｂを一定範囲で制御すると、へげ疵発生が低減することが分かった。すなわち、その効果は０．０００３％以上で発現するため、０．０００３％以上添加する。また、ディスク製造時の焼き入れ性も向上させる。一方、本発明鋼はＮが添加されているため、過度な添加はへげ疵発生を招くため、０．００１２％を上限とする。疵の一層の低減が必要な場合、０．００１０％以下が望ましい。
なお、Ｂを低減するとへげ疵が低減する機構については明らかでないが、Ｂ低減に伴いスラブの硬さが減少していることと粒界でＢＮが見いだせなくなることから、割れ感受性を低下させていると考えられる。
【００２９】
Ｃ＋１／２Ｎ：０．０４０〜０．０８０％
本発明の鋼はディスクブレーキ用に使用されるため、焼き入れ後、一定の硬さ（３２〜３８ＨＲＣ）が必要である。焼き入れ条件の影響もあるが、その実現には、Ｃ＋１／２Ｎを一定範囲に制御する必要がある。この値が０．０４０％未満であると、硬さが３２ＨＲＣ未満となりやすいため好ましくなく、０．０８０％を超えて添加すると、硬さが３８ＨＲＣを超えやすくなるため好ましくない。
【００３０】
残部がＦｅおよび不可避的不純物
ステンレス鋼板の鋼組成の上記以外の成分は、Ｆｅおよび不可避的不純物よりなるものである。不可避的不純物とは、材料特性上除が好ましいが、精錬工程で除去できない元素のことで、Ｔｉ、Ｎｂ、Ｓｎ、Ｂｉ、Ｃｏ，Ｚｎ、Ｐｂ、Ｓｅ、Ｓｂ、Ｈ、Ｇａ、Ｔａ、Ｃａ、Ｍｇ、Ｚｒが代表的である。また、これ以外の元素も極微量に含まれている。
【００３１】
析出Ｂ量が０．０００５％以下
本発明ではＢ添加量の制限を行っているが、鋼板やスラブ中では、その存在は固溶Ｂと析出Ｂに分かれる。固溶Ｂは粒界を強化し、割れや疵を低減し、靱性を向上させる効果を持つとともに焼き入れ性も向上させる。しかし、析出物となるとそれらへの効果がなくなるため、析出Ｂ量を制限する必要がある。析出の完全阻止は困難なため、析出物が効果を及ぼさない量を検討した結果、本発明では、スラブおよび鋼鈑中の析出Ｂを０００５％以下とする。好ましくは０．０００１％以上０．０００３％未満である。
【００３２】
相バランス指標γｐ
さらに、必要な硬さを得るためには、これらの元素を相互調整し、一定範囲に制御する必要がある。下記（１）式で表されるγｐが９０．０〜１２０．０となるように相互調整を行う。γｐとは高温でオーステナイト相へのなりやすさの指標であり、９０．０未満であると、高温でのγ相率が低くなりすぎ、焼き入れ時のマルテンサイト変態量が少なくなり必要な硬さが得られない。また、１２０．０を超えるとオーステナイト相が安定になりすぎ、焼き入れ時にマルテンサイト変態せず、残留オーステナイト相をなる量が多くなり、これも硬さが得られなくなる。より好ましくは、９０．０〜１００．０の範囲である。
γｐ＝４２０Ｃ＋４７０Ｎ＋２３Ｎｉ＋９Ｃｕ＋７Ｍｎ−１１．５Ｃｒ−１１．５Ｓｉ−５２Ａｌ−１２Ｍｏ―４７Ｎｂ−７Ｓｎ−４９Ｔｉ−４８Ｚｒ−４９Ｖ＋１８９
・・・式（１）
（式（１）中の元素記号は各元素の含有量（質量％）を表す。）
【００３３】
また、本発明では、上記元素に加えて、耐銹性、耐熱性等を向上させるために、以下の元素を添加できる。
【００３４】
Ｔｉ：０．０３％以下
Ｔｉは、炭窒化物を形成することで、ステンレス鋼におけるクロム炭窒化物の析出による鋭敏化や耐食性の低下を抑制する元素である。０．００１％以上が好ましい。しかしながら、ブレーキディスクにおいては、大きいＴｉＮを形成することで、靭性の低下や鳴きの原因になるため、その上限は０．０３％以下とする。冬季の靭性を考慮すると０．０１％以下にすることが望ましい。Ｔｉは含有していなくても良い。
【００３５】
Ｎｂ：０．３０％以下
Ｎｂは、炭窒化物を形成することでステンレス鋼におけるクロム炭窒化物の析出による鋭敏化や耐食性の低下を抑制する元素である。０．００１％以上が好ましい。さらに、焼き入れ後の耐熱性を大きく向上させる元素である。ここで、耐熱性とは、焼き入れ後、熱を受けたときにどの程度軟化しがたいか、つまり、焼き戻し軟化抵抗とも呼ばれる。
しかし、Ｎｂを過剰に添加して場合、ブレーキディスクにおいては、ＮｂＮを形成することで、靭性の低下や鳴きの原因になるため、好ましくなく、０．３０％を上限とする。
焼き入れ後の耐熱性の向上にはＭｏとの複合添加が望ましく、同時添加の場合は、Ｍｏ：０．０５〜０．２０%、Ｎｂ：０．０５〜０．２０％が特に好ましい範囲である。
【００３６】
Ｓｎ：０．１０％以下
Ｓｎは焼入れ後の耐食性向上に有効な元素であり、０．００１％以上が好ましく、必要に応じて０．０２％以上添加することが好ましい。但し、過度な添加は熱延時の耳割れを促進するため０．１０％以下にすることが好ましい。
【００３７】
Ｂｉ：０．２０％以下
Ｂｉは、耐食性を向上させる元素である。その機構については明確になっていないが、発銹起点となり易いＭｎＳをＢｉ添加により微細化する効果あるため、発銹起点となる確率を低下させると考えている。０．０１％以上の添加で効果を発揮する。０．２０％超添加しても効果は飽和するだけなので、上限を０．２０％とする。
【００３８】
以上説明した各元素の他にも、本発明の効果を損なわない範囲で含有することができる。一般的な不純物元素である前述のＰ、Ｓを始め、Ｚｎ、Ｐｂ、Ｓｅ、Ｓｂ、Ｈ、Ｇａ、Ｔａ、Ｃａ、Ｍｇ、Ｚｒ、等は可能な限り低減することが好ましい。
【００３９】
一方、これらの元素は、本発明の課題を解決する限度において、その含有割合が制御され、必要に応じて、Ｚｎ≦１００ｐｐｍ、Ｐｂ≦１００ｐｐｍ、Ｓｅ≦１００ｐｐｍ、Ｓｂ≦５００ｐｐｍ、Ｇａ≦５００ｐｐｍ、Ｔａ≦５００ｐｐｍ、Ｃａ≦１２０ｐｐｍ、Ｍｇ≦１２０ｐｐｍ、Ｚｒ≦１２０ｐｐｍの１種以上を含有してもよい。
【００４０】
＜鋼板の製造方法＞
本発明のマルテンサイト系ステンレス鋼は、通常用いられるマルテンサイト系ステンレス鋼板の製造方法を用いて、製造可能である。つまり、溶解・鋳造−熱延−熱延板焼鈍により製造される。熱延板焼鈍は省略しても良い。また、最終工程として、ショットブラスト、または、酸洗によりスケールを除去して製品とする。
【００４１】
溶解・鋳造工程で得られるマルテンサイト系ステンレス鋼スラブは、その大きさのため、放冷でも室温までゆっくりと冷却されるが、それでもかなりの部分でマルテンサイト変態が起こり、その時の組織は、フェライト相＋マルテンサイト相となっている。また、残留オーステナイト相が含まれている場合もある。
マルテンサイト系ステンレス鋼スラブの冷却時に、スラブコーナー部に微小割れが発生することが分かっており、その機構は、内部でマルテンサイト変態が起こることによる体積膨張により、スラブコーナー部に引張応力がかかり、微小割れが発生したと推定している。
【００４２】
本発明のマルテンサイト系ステンレス鋼スラブでは、Ｂを一定程度に制限することによりスラブ硬さが減少している。これは、変態するマルテンサイト量が減少したためと推定される。その結果、スラブの硬さが減少し、その平均硬さが３００ＨＶ以下となるとスラブの微小割れが減少し、本発明のマルテンサイト系ステンレス鋼板の製造に好ましいスラブとなる。３００ＨＶを超えているとスラブの微小割れは減少しないので好ましくない。
【００４３】
また、スラブの成分のＢを制限することにより、スラブ中の粒界に生成するＢＮが減少しており、粒界強化が図れたと推定している。析出したＢＮ量はスラブから採取した析出物のＢ量を分析することで確認でき、析出したＢ量を０．０００５％以下とすることで、割れ感受性に低いスラブを得ることができる。析出したＢ量が０．０００５％を超えると、ＢＮが相当量析出していることを意味し、粒界強度を低下させ、スラブの割れ感受性を増加させるので好ましくない。析出を完全に阻止することは困難であるが、少ないほど良好となるため０．０００１％以上０．０００３％未満が好ましい。
本発明でスラブの成分のＢ量を制限しているので、析出しにくいが、ＢＮの析出をより厳密に抑制するためには、スラブの冷却時において、スラブ表面温度が９００〜７００℃の範囲の冷却速度を０．０５℃／ｓ以上とすることが好ましい。
以上から、本発明のスラブは微小割れ感受性が低下し、その結果、鋼板のへげ疵が低位となったと考えられる。
【００４４】
本発明のマルテンサイト系ステンレス鋼板の製造方法では、熱延および熱延鋼板焼鈍工程は特に限定しない。したがって、マルテンサイト系ステンレス鋼の定法の製造法を適用できる。熱延工程では、スラブを１１００〜１３００℃に加熱後、粗圧延および仕上げ圧延を行い、板厚３．０〜１１．０ｍｍの熱延鋼板に仕上げる。熱延鋼板焼鈍工程では、７５０〜９００℃で焼鈍を行う。その後、ショットブラスト仕上げとするか、さらに、酸洗をして、表面のスケールを除去して、製品とする。
【００４５】
ステンレス鋼製品板においても、スラブと同様にＢＮ生成量を確認できる。析出したＢＮ量は鋼板から採取した析出物のＢ量を分析することで確認でき、析出したＢ量が０．０００５％を超えると、粒界のＢ偏析量が少なくなるため、ブレーキディスク製造時の焼き入れ性が低下するため好ましくない。０．０００１％以上０．０００３％未満がさらに好ましい。本発明ではＢの添加量を制限しているので、析出しにくいが、析出Ｂ量を厳密に抑制するためには、熱延板焼鈍において、焼鈍温度〜７００℃までの範囲の冷却速度を０．００５℃／ｓ以上とすることが好ましい。
【００４６】
＜ブレーキディスク＞
製造されたマルテンサイト系ステンレス鋼板をブレーキディスク素材として、使用する場合は、前記マルテンサイト系ステンレス鋼を９００〜１１００℃の温度に加熱後、焼き入れを行う。焼き入れ条件は、加熱方法、炉の形式により異なるが、平均加熱速度が１０〜２００℃／ｓ、保持時間は、０．１ｓ〜１０ｍｉｎ、２００℃までの平均冷却速度が１０〜２００℃／ｓであれば良い。この焼入れ処理により、硬さ３２〜３８ＨＲＣのブレーキディスクを得ることができる。硬さが３２ＨＲＣ未満であると、ブレーキ制動により変形しやすいため好ましくなく、３８ＨＲＣを超えると、ブレーキ制動時にブレーキの鳴きが発生するため好ましくないためである。
【００４７】
また、用いられる鋼板の板厚は特に制限しないが、３．０ｍｍ〜１１．０ｍｍが好ましい。３．０ｍｍ未満であると、製造時のプレスで変形しやすいだけでなく、使用中のブレーキ制動時に変形しやすいため、好ましくなく、１１．０ｍｍを超えると、製造時のプレスで割れやすいだけでなく、重すぎて、制動性能を低下させるため、好ましくないからである。
【００４８】
鋼板にみられる表面疵（へげ疵）は、その個数、長さ、深さが問題となるが歩留りに影響する要因はその存在比率である。本発明では、目視により鋼板コイル全ての疵の個数、長さを測定し、その長さの合計をコイル全面積で除した表面疵の存在率で評価した。その比率が低いほど、ディスク製造時の歩留りが向上する。ただし、長さ１０ｍｍ未満の疵は浅く歩留りに影響しない場合がほとんどなので、疵としてカウントしなかった。本発明ではこの表面疵の存在率が０．０１０／ｍ以下であることが好ましい。また、疵の個数に関しては、少ないほど良く、単位面積当たりの個数で評価し、０．１０個／ｍ２以下が好ましい。なお。検査方法は目視に限定されるわけではなく、疵の個数、長さを検出できる手法（例えば、光学的疵検査装置）も使用できる。
なお、本発明のマルテンサイト系ステンレス鋼はＣとＮの含有量が比較的低く、焼き戻しをせずに靱性が確保できる。よって、製造工程において焼き入れ後に意図的な焼き戻しをする必要はない。
【実施例】
【００４９】
以下、実施例（発明例、比較例）により本発明の効果を説明するが、本発明は、以下の実施例で用いた条件に限定されるものではない。 
【００５０】
本実施例では、まず、表１、表２に示す成分組成の供試鋼を溶製して２５０ｍｍ厚のスラブに鋳造し。室温まで冷却した。なお、スラブの表面温度の９００〜７００℃間の冷却速度は０．０３℃/s程度であり、サンプルＡ４Ａのみ０．０１℃/s程度とした。
【００５１】
その後、スラブの一部を切り出し、鋳造方向に垂直な断面で均等に幅方向１０行、厚み方向８列に分割しその分割線の交点計４２か所の硬さを測定し、その平均値をスラブ硬さとした。
【００５２】
硬さ測定方法は特に定めないが、本実施例ではリーブ硬さ試験（試験機：ミツトヨ製携帯リーブ硬さ試験機）を実施し、各交点近傍で３か所測定し、ＨＶ硬度に換算し、その平均値をその交点の硬さとした。さらに全体の交点の値を平均してスラブの平均硬さとした。３００ＨＶ以下を○(合格)、３００超を×（不合格）とした。
【００５３】
また、抽出残渣法でスラブから析出物を採取し、ＢＮ生成量を確認するため、それらの化学分析行うことにより、析出Ｂ量を測定した。
本実施例では、は以下のように行った。鋼板を溶媒（アセチルアセトン−塩化テトラメチルアンモニウム−メタノール液、通称ＡＡ液）中電解して一定量溶解する。この時析出物は溶解せず、鋼板から離脱して溶液中に沈殿した。その溶液をフィルターで濾して残渣（これが析出物に相当する）を採取した後、その残渣の化学分析を行い、残渣（すなわち、析出物）中の元素分析を行った。用いる化学分析法として、今回は吸光光度法（使用機器：島津製UVmini-1240）を用いた。析出したＢ量が、０．０００５％以下が○（合格）で、それを超えると×（不合格）とした。
【００５４】
これらのスラブを１１５０〜１２５０℃に加熱後、粗熱延、仕上熱延を経て板厚３．３〜７.６ｍｍの熱延鋼板コイル（長さ：約２００〜６００ｍ）を得た。今回はコイル幅を１ｍとした。引き続き熱延鋼板の焼鈍を箱焼鈍で行った。最高加熱温度を８００℃以上、９００℃以下の温度域とした。焼鈍後の鋼板表面のスケールをショットブラストで除去し、酸洗した。なお、箱焼鈍において、焼鈍温度〜７００℃の冷却速度は０．０１０℃／ｓ程度であったが、サンプルＡ４Ａのみ０．００５℃／s程度とした。
【００５５】
この時、コイル全長全幅を観察し、へげ疵の状況を調査した。長さ１０ｍｍ未満のへげ疵は問題とならない場合が多いので、長さ１０ｍｍ以上のへげ疵を対象とし、目視で疵の個数（個／ｍ２）、長さを測定して合計し、それをコイル全面積（約２００〜６００ｍ×１ｍ）で割った値を表面疵の存在比率として評価した。
【００５６】
表面疵存在率が０．０１／ｍ以下を○（合格）、０．００５／ｍ以下を◎（優秀）、０．０１／超を×（不合格）とした。
【００５７】
また、前述の抽出残渣法で鋼板から析出物を採取し、スラブの場合と同様に析出Ｂ量を測定した。析出したＢ量が、０．０００５％以下が○（合格）で、それを超えると×（不合格）とした。
【００５８】
得られた鋼板から、プレス成形により打ち抜きで直径２４０ｍｍの円盤状のブレーキディスクを得て、焼き入れを行った。ブレーキディスクの焼入れの条件は、平均加熱速度を約５０℃／ｓとし、一定温度、時間で保持後、平均冷却速度約７０℃／ｓで常温まで冷却した。保持条件は、９５０℃、５秒保持（低温焼き入れ条件）と、１０００℃、５秒保持（標準焼き入れ条件）の２条件で行った。
【００５９】
焼き入れ硬度は、ブレーキディスク表面を＃８０研磨仕上げした後、表面硬度（焼入れ硬度）をＪＩＳ  Ｚ２２４５に準拠したロックウェル硬度計Ｃスケール（測定機器：明石製ロックウェル硬さ試験機）で評価し、３２〜３８ＨＲＣを合格（○）、それ以外を不合格（×）とした。
【００６０】
耐食性の評価は、得られたステンレス鋼板表面を＃６００研磨仕上げした後、塩水噴霧試験を２４時間（ＪＩＳ  Ｚ２３７１「塩水噴霧試験方法」）行い、さび面積率を測定し、さび面積率１０％以上を不合格とし、それ未満を合格（○）とした。特にさび面積率がゼロであったものは、合格（◎）とした。なお、２４時間以上塩水噴霧試験を行っても、それ以上錆が進展することは少ないため、２４時間の結果をもって、耐銹性を判断した。
【００６１】
その結果を表３、表４に示す。本発明例のステンレス鋼板はいずれも表面疵が少ない上に、その他の特性も優れてを示し、ディスク用鋼板としても優れている。これに対し、比較例の鋼では、表面疵が多いか、その他の特性（焼き入れ性、耐食性等）が劣位であり、ディスク用鋼板として好ましくないことが明らかである。
【００６２】
【表１】
2020152959.tif 000002
【００６３】
【表２】
2020152959.tif 000003
【００６４】
【表３】
2020152959.tif 000004
【００６５】
【表４】
2020152959.tif 000005
【産業上の利用可能性】
【００６６】
以上の説明から明らかなように、本発明のマルテンサイト系ステンレス鋼板を、ブレーキディスクに適用することにより、歩留り良くブレーキディスクを低コストで製造できる。つまりは、本発明は、産業上の利用可能性を十分に有する。